"水中においてミセルを形成する化合物であって、当該ミセル内部において、液晶相を形成する化合物。両親媒性化合物であって、100°C以下で液晶相を示し、分子量が500~5000000の範囲内である化合物。水中においてミセルを形成し、当該ミセル内部において液晶相を形成する、請求項2に記載の化合物。上記ミセル内部が100°C以下で液晶相を示し、上記ミセル内部の液晶相における、液晶相から等方相への転移温度が20~60°Cの範囲内である、請求項1または3に記載の化合物。親水基と、メソゲン基とを含む、請求項1~4の何れか1項に記載の化合物。酸素原子を含む主鎖に、親水基とメソゲン基とを側鎖として含む、請求項1~5の何れか1項に記載の化合物。上記主鎖がポリシロキサンである、請求項6に記載の化合物。上記親水基がポリアルキレングリコール基である、請求項5~7の何れか1項に記載の化合物。請求項1~8の何れか1項に記載の化合物を含むミセル。請求項9に記載のミセル内部に薬物を保持させ、外部刺激によって当該薬物の放出を制御する方法。水性塗料、コーティング剤、接着剤又は吸着剤に用いられ、請求項1~8の何れか1項に記載の化合物を含む、組成物。しかしながら、これまでに、水中においてミセルを形成する化合物であって、当該ミセル内部において、液晶相を形成する化合物は全く報告されていない。本発明は、上記の問題点に鑑みてなされたものであり、その目的は、水中においてミセルを形成する化合物であって、当該ミセル内部において、液晶相を形成する化合物を実現することにある。本発明者は、上記化合物を実現することによって、物質を内包することが可能で、特定の刺激に応答して当該物質を放出する際に、ある一定時間徐放することが可能なミセルを形成し得る化合物を実現できるのではないかと考えた。具体的には、温度等の特定の刺激に応答して薬物放出する際に、瞬時の放出よりもある一定時間徐放することが有効な場合もある。従来から、pHや温度等の物理化学的な環境変化に応答するミセルは既に報告されているが、そのほとんどが外部刺激によってミセルが崩壊する等の劇的な構造変化を伴う。このため、このような従来のミセルを薬物放出等に利用する場合には瞬時に薬物の放出が完了される場合が多い。つまり、従来のミセルを利用した場合では、刺激に応答したミセル崩壊に基づいて放出を制御しているため、刺激応答後に薬物を一定時間徐放することは困難である。そこで、本発明者は、上記課題を解決するためには、薬物放出等に利用するためのミセルとして、コア部分の分子鎖が配向し、外部刺激によってその配向構造が変化するが、ミセルそのものの崩壊は誘起しないような新規なミセルが有効であると考えた。しかしながら、一般的なミセルは水中において疎水鎖が集合してコアを形成し、親水鎖はシェル層としてミセルの安定化に寄与しており、これらの分子鎖はランダム構造を有している。このため、コアにおいて分子鎖が分子配向性を有するミセルは皆無である。一方、一般に、液晶分子は温度変化等によって、分子が配向した液晶状態から等方相状態へと変化し、その液晶-等方相転移点で分子配向状態が大きく変化する。従って、ミセルのコア部分が液晶状態を示すミセルを形成させることができれば、温度変化によってミセル構造を崩壊させず、分子配向状態等の内部構造を変化させる温度応答性ミセルが得られると本発明者は考えた。更には、本発明者は、上記新規化合物はミセル内部において液晶相を形成するため、従来のフィルム型液晶や溶媒溶解型液晶とは異なり、水分散型液晶として水性塗料、コーティング剤、接着剤、吸着剤等の幅広い分野での応用が可能になると考えた。そこで、本発明者は、表示素子等に既に幅広く利用されているが、医用材料に関する研究は報告されていない液晶性分子に注目し、鋭意検討を行った。その結果、水中においてミセルを形成する化合物であって、当該ミセル内部において、液晶相を形成する化合物を見出し、本発明を完成するに至った。即ち、本発明に係る化合物は、上記課題を解決するために、水中においてミセルを形成する化合物であって、当該ミセル内部において、液晶相を形成することを特徴としている。上記構成によれば、ミセル内部において、液晶相と等方相とを温度等の外部刺激によって制御することができるため、例えば、ミセル内部に、薬物等の物質を含有させれば、温度変化等の外部刺激によって、当該物質を少しずつ放出させることができると考えられる。よって、薬物等の物質を内包することが可能で、特定の刺激に応答して物質放出する際に、ある一定時間徐放することが可能なミセルを形成し得る化合物を提供することが期待できる。更には、従来の液晶が利用されている分野とは全く異なった、環境やエネルギー関係等の新分野、例えば、水性塗料、コーティング剤、接着剤、吸着剤等への利用も期待できる。本発明に係る化合物は、以上のように、水中においてミセルを形成する化合物であって、当該ミセル内部において、液晶相を形成することを特徴としている。このため、水中においてミセルを形成する化合物であって、当該ミセル内部において、液晶相を形成する化合物を提供することができる。以下、本発明について詳しく説明する。尚、本明細書で挙げられている各種物性は、特に断りの無い限り後述する実施例に記載の方法により測定した値を意味する。I化合物本発明に係る化合物は、水中においてミセルを形成する化合物であって、当該ミセル内部において、液晶相を形成する。また、本発明に係る化合物は、両親媒性化合物であって、通常の使用温度100°C以下で液晶相を示し、分子量が500~5000000の範囲内である化合物とも言い換えることができる。尚、本明細書において、両親媒性化合物とは、分子内に親水基と疎水基とを有する化合物であって、具体的には、水溶液とした際に、任意の濃度範囲においてミセルを形成する化合物を意味する。また、本明細書においてミセルとは、水中において両親媒性化合物が形成する集合体を意味し、球状ミセル、ベシクル等の層状ミセル、棒状ミセル等の各種形状の集合体を含む。これまで、親水鎖と疎水鎖とからなる様々な両親媒性高分子が合成されており、そのミセル形成を利用した薬物放出等が報告されている。しかしながら、その薬物保持部位となる疎水鎖が集合したコア部分は分子鎖がランダム状態にあり、液晶のような高い運動性と規則性とを兼ね備えた状態のミセルは全く報告されていない。一方で、世界中で様々な液晶分子が合成されているが、室温付近で液晶性を示す両親媒性液晶高分子を合成し、水中におけるその自己集合による液晶高分子ミセルの形成は全く報告されていない。尚、溶媒との共存で形成されるリオトロピック液晶は、その溶液全体が液晶性を示しているため、本発明に係る上記化合物が形成するミセルの状態とは全く異なる状態である。よって、コア部分が液晶状態となっているミセルを調製することができれば、これまでにない刺激応答性を示す可能性があり、DDS等の医療分野や環境分野に利用できるミセルとして幅広い応用展開が期待される。一方で、水に分散できる液晶という点でも全く新しい液晶材料であり、液晶の新しい分野展開につながることが予想される。つまり、本発明に係る上記化合物は、従来のミセル及び液晶分子の両方の特徴を併せ持った新規材料として様々な応用展開が期待される材料である。上記化合物における液晶相を示す温度範囲は、0~100°Cの範囲内であることが好ましく、15~60°Cの範囲内であることがより好ましく、25~45°Cの範囲内であることが特に好ましい。また同様に、上記ミセル内部における液晶相を示す温度範囲は、0~100°Cの範囲内であることが好ましく、15~60°Cの範囲内であることがより好ましく、25~45°Cの範囲内であることが特に好ましい。上記ミセル内部の液晶相における、液晶相から等方相への転移温度は20~60°Cの範囲内であることが好ましく、30~50°Cの範囲内であることがより好ましく、35~45°Cの範囲内であることが特に好ましい。このような、ミセル内部において、室温付近で液晶状態となり、適当な条件で等方相へと変化する液晶-等方相転移点を有する化合物であれば、DDS等の医療分野に好適に用いることができる。上記化合物の分子量は、500~5000000の範囲内であることが好ましく、1000~3000000の範囲内であることがより好ましく、10000~1000000の範囲内であることが特に好ましい。上記化合物は、親水基とメソゲン基とを含むことが好ましく、鎖状化合物に、側鎖として、親水基と、メソゲン基とを含む構造を有することが好ましい。上記化合物の主鎖としては、メソゲン基が互いに配向して液晶相を形成し易くする観点から、柔軟な構造を有するものが好ましい。具体的には、主鎖中に、エーテル結合等の酸素原子を含む構造が挙げられ、例えば、ポリシロキサン、または下記式HO-OR1n-OH但し、R1は2価の炭化水素基、nは1以上の整数で表されるポリアルキレングリコール及びこれらの誘導体が挙げられる。尚、上記ポリシロキサンとしては、シロキサン結合を繰り返し単位に含むポリマーであれば特には限定されないが、親水基及びメソゲン基を導入し易くする観点から、下記式式中、Rは、それぞれ独立して、有機基であり、好ましくは炭化水素基、より好ましく炭素数1~5の炭化水素基である。nは1~10,000の整数である。に示すシロキサンのように、繰り返し単位中に活性水素を有するポリシロキサンが好ましい。尚、上記ポリアルキレングリコールは、ポリエチレングリコールのようなホモポリマーであってもよいし、ポリエチレングリコール/プロピレングリコールのようなコポリマーであってもよい。また、コポリマーである場合には、その重合形態は、ブロックコポリマーであってもよいし、ランダムコポリマーであってもよい。上記親水基としては、メソゲン基よりも親水性が高い置換基であれば特には限定されず、例えば、-OH、下記式-OR2n-OH式中、R2は2価の炭化水素基、nは1~50の整数である。で表されるポリアルキレングリコール基等の非イオン性基や、-COOH、-SO3H、及びこれらのアルカリ金属塩等のアニオン性基や、-NR32式中、R3は、水素若しくは1価の炭化水素基である。及びその4級アンモニウム塩等のカチオン性基及びそれらを含む高分子鎖が挙げられる。生体親和性の観点からは、-OR2n-OHで表されるポリアルキレングリコール基が好ましく、ポリエチレングリコール基が特に好ましい。尚、上記ポリアルキレングリコール基は、ポリエチレングリコールのようなホモポリマーからなる基であってもよいし、ポリエチレングリコール/プロピレングリコールのようなコポリマーからなる基であってもよい。また、コポリマーからなる基である場合には、その重合形態は、ブロックコポリマーであってもよいし、ランダムコポリマーであってもよい。上記メソゲン基としては、従来公知の液晶分子の基本骨格であるメソゲン構造を有する基を用いることができる。液晶分子は、通常、硬い部分構造と1以上の柔軟な部分構造とからなり、この硬い部分構造であって、一般的に、棒状又は板状の剛直な部分構造をメソゲンという。このようなメソゲン基としては、例えば、下記一般式-A1-Bm-A2-C式中、A1及びA2は、それぞれ独立して、1,4-フェニレン基、1,4-フェニレン基の1個若しくは2個以上のCH基がNにより置き換えられたヘテロ環基、1,4-シクロヘキシレン基、1,4-シクロヘキシレン基の1個のCH2基若しくは隣接していない2個のCH2基がO及び/又はSにより置き換えられていてもよいへテロ環基、1,4-シクロヘキセニレン基、又はナフタレン-2,6-ジイル基であり、これらの基は置換基を有していてもよい。Bは、-COO-、-OCO-、-CH2CH2-、-OCH2-、-CH2O-、-CH=CH-、-C≡C-、-CH=CH-COO-、-OCO-CH=CH-、又は単結合である。Cは、一価の有機基であり、mは1~10の整数である。尚、鎖状化合物として、ポリアルキレングリコールのような親水基を用いる場合には、側鎖として、別途親水基を備えていてもよいし、備えていなくてもよい。上述した化合物は、従来公知の方法によって合成することができる。例えば、i鎖状化合物の主鎖に対して、当該主鎖と反応し得る基を有する親水基と、当該主鎖と反応し得る基を有するメソゲン基とを反応させる方法や、ii重合性基を有する親水基と、重合性基を有するメソゲン基と、高分子主鎖となり得る単量体とを重合させる方法等が挙げられる。より具体的には、iの方法としては、後述する実施例に示すように、活性水素を有するポリシロキサンに、ビニル基を有する親水基と、ビニル基を有するメソゲン基とを反応させる方法が挙げられる。また、iiの方法としては、グリシジル基を有する親水基と、グリシジル基を有するメソゲン基との存在下、エチレンオキシド等のアルキレンオキシドを単量体として重合する方法が挙げられる。IIミセル本発明に係るミセルは、本発明に係る上記化合物を含む。本発明に係る上記化合物は、上述したように、ミセル内部において、液晶相と等方相とを温度変化等の外部刺激によって制御することができるため、ミセル内部に、薬物等の物質を含有させれば、温度変化等の外部刺激によって、当該物質を少しずつ放出させることができる。上記ミセルは、水系溶媒中において形成され、本発明に係る上記化合物のみから構成されていてもよいが、液晶相の形成を妨げない範囲内で、他の界面活性剤や、溶剤、溶質等を含有させてもよい。また、ミセルを形成する、本発明に係る上記化合物は、1種類のみを用いてもよいし、2種以上を併用してもよい。ミセルの形状及び大きさは、用途によって適宜変更すればよく、例えば、薬物放出キャリアとして用いる場合には、内包させる薬物の種類に応じて適宜変更すればよい。ミセルの形成は、本発明に係る上記化合物を、単に水系溶媒中に分散させることによって行ってもよいし、透析によって行ってもよい。III薬物の放出を制御する方法本発明に係る薬物の放出を制御する方法は、上記薬物放出キャリアを水中でミセル形成させ、当該ミセル内部に薬物を保持させ、外部刺激によって当該薬物の放出を制御する方法である。上記外部刺激としては、薬物放出キャリア内部の液晶相を等方相へ転移させることができれば特には限定されないが、例えば、温度変化、電流等が挙げられる。薬物放出キャリアが保持及び放出し得る薬剤としては、例えば、可塑剤や抗ガン剤が挙げられる。IV組成物本発明に係る組成物は、水性塗料、コーティング剤、接着剤又は吸着剤に用いられ、本発明に係る上記化合物を含む。上記組成物は、本発明に係る上記化合物を含むため、通常の使用温度100°C以下で液晶相を示す。このため、上記組成物は、各種用途において、高い運動性と規則性を併せ持った液晶構造の特性を利用することができ、あるいは相転移によって物性を制御することが可能となる。上記組成物には、本発明に係る上記両親媒性化合物以外に、その用途に合わせて、水性塗料、コーティング剤、接着剤又は吸着剤等に一般的に用いられている各種成分を含有させることができる。すなわち、本願には以下の発明が含まれる。本発明に係る化合物は、上記課題を解決するために、水中においてミセルを形成する化合物であって、当該ミセル内部において、液晶相を形成することを特徴としている。また、本発明に係る化合物は、上記課題を解決するために、両親媒性化合物であって、100°C以下で液晶相を示し、分子量が500~5000000の範囲内であることを特徴としている。上記構成によれば、上記両親媒性化合物は、水中においてミセルを形成し、当該ミセル内部において液晶相を形成することができる。そして、ミセル内部において、液晶相と等方相とを温度等の外部刺激によって制御することができるため、例えば、ミセル内部に、薬物等の物質を含有させれば、温度変化等の外部刺激によって、当該物質を少しずつ放出させることができると考えられる。よって、薬物等の物質を内包することが可能で、特定の刺激に応答して物質放出する際に、ある一定時間徐放することが可能なミセルを形成し得る化合物を提供することが期待できる。更には、従来の液晶が利用されている分野とは全く異なった、環境やエネルギー関係等の新分野、例えば、水性塗料、コーティング剤、接着剤、吸着剤等への利用も期待できる。本発明に係る化合物は、水中においてミセルを形成し、当該ミセル内部において液晶相を形成することが好ましい。本発明に係る化合物は、上記ミセル内部が100°C以下で液晶相を示し、液晶相から等方相への転移温度が20~60°Cの範囲内であることが好ましい。上記構成によれば、体温に近い温度でミセルの粒子径を制御することができるため、ドラッグデリバリーシステムDDS等の薬物キャリアとしてより有用な化合物を提供することができる。また、水性塗料、コーティング剤、接着剤、吸着剤等に使用する温度範囲でミセル内部が液晶状態となり、その高い運動性と規則性とをより容易に利用することが可能になる。本発明に係る化合物は、親水基と、メソゲン基とを含むことが好ましい。本発明に係る化合物は、酸素原子を含む主鎖に、親水基とメソゲン基とを側鎖として含むことが好ましい。本発明に係る化合物は、上記主鎖がポリシロキサンであることが好ましい。本発明に係る化合物は、上記親水基がポリアルキレングリコール基であることが好ましい。上記構成によれば、ポリアルキレングリコール基は生体親和性が高いため、ドラッグデリバリーシステムDDS等の薬物キャリアとしてより有用な化合物を提供することができる。本発明に係るミセルは、本発明に係る上記化合物を含むことを特徴としている。上記構成によれば、ミセル内部において、液晶相と等方相とを温度変化等の外部刺激によって制御することができるため、例えば、ミセル内部に、薬物等の物質を含有させれば、温度変化等の外部刺激によって、当該物質を少しずつ放出させることができると考えられる。よって、薬物等の物質を内包することが可能で、特定の刺激に応答して物質放出する際に、ある一定時間徐放することが可能なミセルを形成し得る薬物放出キャリアを提供することができる。本発明に係る、薬物の放出を制御する方法は、本発明に係る上記ミセル内部に薬物を保持させ、外部刺激によって当該薬物の放出を制御することを特徴としている。上記方法によれば、本発明に係るミセルを用いるため、特定の刺激に応答して薬物放出する際に、ある一定時間徐放することができるという効果を奏する。本発明に係る組成物は、水性塗料、コーティング剤、接着剤又は吸着剤に用いられ、本発明に係る上記化合物を含むことを特徴としている。上記構成によれば、従来の比較的高温領域に相転移温度を有する液晶性高分子にはない特性を本化合物は有するため、通常の使用温度100°C以下で液晶状態であり、その特性を生かすことができるシステム、例えば、室温付近で相転移に伴う物性変化を制御できるシステムを提供することができる。尚、液晶は表示素子や高強度繊維等の分野において幅広く実用化されており、様々な構造の液晶分子が合成されている。これまでの液晶は、そのフィルムそのものが液晶状態を形成しているものやある種の溶媒に溶解して溶液として液晶を示すものがほとんどである。しかし、液晶を上記のようにDDS等に利用する場合、更には水性塗料、コーティング剤、吸着剤等に利用する場合には、従来のようなフィルム型液晶や溶媒溶解型液晶ではなく、ミセルのように水溶液中で微細な液晶の集合体が分散した液晶ミセルが有用である。また、従来のフィルム型液晶や溶媒溶解型液晶の場合には、上記のようにDDS等に利用することは困難である。更には水性塗料、コーティング剤、接着剤、吸着剤等に利用する場合にも、従来のようなフィルム型液晶ではフィルム状であるために成形性が低いといった欠点を有しており、溶媒溶解型液晶の場合には溶媒存在下でのみ液晶状態を示すので溶媒を使用する必要がある。加えて、低分子液晶とは異なり、高分子液晶は室温よりもかなり高い温度でのみ液晶状態になるものが多い。室温付近で液晶の規則性と運動性を利用できる液晶高分子は側鎖メソゲン基を導入した液晶性ポリシロキサンのみであるが、これまで報告されている液晶性ポリシロキサンは両親媒性でないためにミセルを形成することは困難であった。以下、実施例に基づいて本発明をより詳細に説明するが、本発明は以下の実施例に限定されるものではない。合成例1:メソゲン基含有単量体の合成メソゲン基含有単量体を下記合成経路に従って合成した。具体的には、まず、27.6g0.20molのp-ヒドロキシ安息香酸をメタノール70mlに溶解させ、その溶液に対して33.7g0.60molの水酸化カリウムのメタノール溶液130mlを1時間かけて滴下した。得られた溶液に対し、18ml0.22molの塩化アリルを加え、還流条件70°Cで6時間反応させた。反応終了後、エバポレーターでメタノール溶媒及び未反応の塩化アリルを除去し、水/ジエチルエーテルで数回抽出した。未反応のp-ヒドロキシ安息香酸はエーテル相に、また目的生成物であるp-アリロキシ安息香酸はカリウム塩として水相に存在しているため、水相を塩酸で中和し、p-アリロキシ安息香酸を析出させ、当該沈殿物を吸引濾過により濾別させた。得られた沈殿物をイソプロパノールで数回再結晶させることで白色結晶のp-アリロキシ安息香酸を得た。得られたp-アリロキシ安息香酸11.2g62.9mmolに対して約330mlの塩化チオニルを加え、室温で2時間撹拌させた後、エバポレーターで未反応の塩化チオニルを除去した。得られた酸塩化物淡黄色液体をジクロロメタンで希釈させ、氷浴中で7.8g62.9mmolのp-メトキシフェノールのジクロロメタン溶液に1時間かけて滴下し、室温で6時間反応させた。反応終了後、エバポレーターでジクロロメタンを除去し、白色固体を得た。これを酢酸エチル/水酸化ナトリウム水溶液で数回抽出させた。未反応のp-アリロキシ安息香酸及びp-メトキシフェノールはNa塩となり水相中に存在しているため、酢酸エチル相を分離し、無水硫酸ナトリウムを加えて脱水させた後、エバポレーターで溶媒を除去した。最後にエタノールで数回再結晶させることで、白色結晶のメソゲン基含有単量体を得た。実施例1下記合成経路に従って、PEG-g-LCPを合成した。まず、1.3g4.57mmolの、合成例1で得られたメソゲン基含有単量体と、0.253g0.81mmolのポリエチレングリコールメタクリレートPEGMA商品名:ポリエチレングリコールメタクリレート、SIGMA-ALDRICH社製と、0.339g97.8μmolのポリメチルシロキサンPMS商品名:SH1107、東レダウコーニング社製とをトルエン20mlに溶解させ、Speier触媒H2PtCl63mgを用いて窒素雰囲気下で110°C、24時間反応させ、PEG-g-LCPを合成した。用いたPMSは、1H-NMRより平均重合度nが55であると算出した。反応終了後、得られた黄色溶液を遠心分離にかけ、さらにガラスフィルターを用いて濾過することにより、Speier触媒を除去した。Speier触媒を除去した溶液を、約100mlのメタノールに対して滴下することで、PEG-g-LCPを沈殿させた。これは、ポリマーのトルエン、メタノールに対する溶解度の差を利用したもので、これを数回繰り返すことでPEG-g-LCPを精製し、十分に減圧乾燥させた。得られたPEG-g-LCPの組成を1H-NMRによって決定し、さらに熱的性質を示差走査熱量計DSCによって調べた。尚、用いたPMSは、MALDI-MSスペクトルより分子量分布がおよそ500~5500であることがわかった。平均重合度nが55であるとき、PMSの数平均分子量は3500である。このPMSに対して分子量284であるメソゲン基が82mol、さらに数平均分子量360であるPEGMAが10mol付加しているため、得られたPEG-g-LCPの分子量の合計はおよそ18300と算出された。表1に、合成したPEG-g-LCPのPEG鎖及びメソゲン基の導入量、そのガラス転移温度Tg、並びに液晶ネマチック-等方性相転移温度TNIを示す。尚、参考として、原料として用いたポリメチルシロキサンの値も表1に示す。比較例1PEGMAを用いないで、メソゲン基含有単量体の添加量を0.92gに変更したこと以外は実施例と同様の操作を行い、重合体を得た。表1に、実施例1と同様にして求めた、合成した重合体のPEG鎖及びメソゲン基の導入量、そのガラス転移温度Tg並びに液晶ネマチック-等方性相転移温度TNIを示す。比較例2PEGMAを用いないで、メソゲン基含有単量体の添加量を1.25gに変更したこと以外は実施例と同様の操作を行い、重合体を得た。表1に、実施例1と同様にして求めた、合成した重合体のPEG鎖及びメソゲン基の導入量、そのガラス転移温度Tg並びに液晶ネマチック-等方性相転移温度TNIを示す。比較例3PEGMAを用いないで、メソゲン基含有単量体の添加量を1.53gに変更したこと以外は実施例と同様の操作を行い、重合体を得た。表1に、実施例1と同様にして求めた、合成した重合体のPEG鎖及びメソゲン基の導入量、そのガラス転移温度Tg並びに液晶ネマチック-等方性相転移温度TNIを示す。尚、表1中のメソゲン基含有量は、PMSにおける活性水素の合計数に対するメソゲン基が導入された割合を意味し、PEG基含有量は、PMSにおける活性水素の合計数に対するPEG基が導入された割合を意味する。表1に示すように、実施例1の方法でPMSにメソゲン基及びPEG鎖を導入できることがわかった。また、DSC測定により、実施例1で得られたPEG-g-LCPは、TgとTNIに起因するピークが観測された。更には、比較例1~3の結果から、PMSへのメソゲン基の導入率が増加すると、LCPのTgとTNIは次第に増加することが確認された。一方、実施例1と比較例2との結果から、メソゲン基を有するPMSに親水鎖としてPEGを導入してもTg及びTNIはほとんど変化しなかった。また、比較例1、2、3で得られた重合体を用いて後述する高分子ミセル水溶液の作製に従い高分子ミセル水溶液を作製したところいずれの重合体においても沈殿が見られた。この高分子ミセル水溶液の上澄みを、動的光散乱法によって測定したが、上澄みにミセルは存在しなかった。このことから、比較例1、2、3で得られた重合体では、ミセルが形成されないことが判った。<フィルム状態の偏光顕微鏡での観察>様々な温度でのPEG-g-LCPの液晶構造を偏光顕微鏡で観察した結果を図1に示す。図1から明らかなように、DSC測定によって決定された、PEG-g-LCPのTgとTNIとの間の温度範囲において偏光顕微鏡における複屈折パターンが観察され、ネマチック相を形成していることが確認された。この結果からも、PEG-g-LCPは43°Cで液晶転移ネマチック液晶-等方相転移を示す両親媒性液晶高分子であることが明らかとなった。<臨界ミセル濃度CMC>一般的に、高分子ミセルが形成されると、疎水鎖が集合したコア部分にピレン等の疎水性分子が取り込まれる。ピレンのような蛍光発光する疎水性分子の場合には、ピレン分子の周りの環境によって蛍光強度が大きく変化するため、その蛍光強度を測定することによって高分子ミセル形成の有無を調べることができる。このような原理を利用して臨界ミセル濃度CMC測定を行なった。図2に、PEG-g-LCP濃度を変化させたときのピレンの385nmに対する374nmの蛍光強度比I374/I385の変化を示す。図2より、PEG-g-LCP濃度の増加に伴って蛍光強度比も次第に低下し、その変化からCMCが5.0×10-4mg/mlであることがわかった。尚、蛍光強度比I374/I385は溶媒の双極子モーメントとピレンの励起一重項との相互作用に依存するため、臨界ミセル濃度付近で蛍光強度比に鋭い変化が見られたと考えられる。尚、CMCの具体的な測定方法は以下の通りである。高分子ミセル水溶液の作製1mgのPEG-g-LCPを4mlのジメチルスルホキシドDMSOに溶解させ、さらに超純水を0.2ml加え、透析チューブ内に封入させた。DMSOと超純水の溶媒交換速度は非常に速く、急激な親疎水性変化によって自己集合体の形成に異常をきたすのを防ぐため、予めDMSOに対して数程度水に置換した状態で透析を開始した。超純水中で48時間透析させることにより、PEG-g-LCPの自己集合体が形成された、高分子ミセル水溶液を作製した。尚、本実施例で作製した両親媒性化合物は、疎水性基であるメソゲン基の導入比率から考えて非常に疎水性の強い化合物で、単に超純水中に入れるだけでは殆ど溶解せずに沈殿や凝集を引き起こしてしまう。このため、本化合物を分子レベルでミセルを形成させるためには、本化合物に対して良溶媒であるDMSOを用いて一旦溶解させ、貧溶媒である超純水を系内に均一に拡散させることができる透析法を用いた。臨界ミセル濃度CMC測定3.6mg/100mlのピレンのアセトン溶液を調製し、このピレン溶液を、作製した上記高分子ミセル水溶液を種々の濃度に調製した各溶液に対して、それぞれ4μl滴下し、常温及び暗所にて一晩静置させた。その後、各溶液について蛍光強度を測定し、蛍光強度の変化によってPEG-g-LCPの臨界ミセル濃度CMCを決定した。<ミセルの粒径>上述した高分子ミセル水溶液の作製に従って作製した高分子ミセル水溶液を凍結乾燥し、走査型電子顕微鏡SEM、透過型電子顕微鏡TEM及び原子間力顕微鏡AFMによってその高分子ミセルの構造観察を行った。その結果、図3に示すように、100nm~200nm程度の球状の高分子ミセルが観察された。尚、図3中のスケールバーは200nmである。また、動的光散乱法DLSによって水中における高分子ミセルの粒径を測定した結果、直径270nm程度の粒子の存在が確認された。光散乱で測定した粒径がSEMやTEM、AFMで観測した高分子ミセルの粒径よりも大きな値を示したのは、水中において親水性のPEG鎖が大きく広がっている構造を形成しているためと考えられる。したがって、図4に示すような、PEG-g-LCPは水中で疎水性のメソゲン基をコア部分に親水性のPEG鎖をシェル部分に有する、直径が270nm程度の高分子ミセルを形成していることがわかった。さらに、コア部分はメソゲン基が集合しており、室温付近で液晶性を示していると考えられる。さらに、PEG-g-LCP高分子ミセルの粒径と温度との関係をDLSによって調べ、その結果を図5に示した。図5から明らかなように、TNIである43°C付近までは温度上昇に伴ってPEG-g-LCP高分子ミセルの粒径は次第に減少し、43°C以上でほぼ一定の値になった。したがって、TNI以下ではコア部分を形成しているメソゲン基が配向した液晶構造を形成しているが、TNI以上で等方相に変化し、それらの構造変化に伴って高分子ミセルの粒径も変化していると考えられた。これらの結果より、両親媒性液晶高分子であるPEG-g-LCPは、5.0×10-4mg/ml付近にCMCを示し、水中で高分子ミセルを形成することがわかった。さらに、そのミセルサイズは、温度変化によって次第に減少し、液晶相転移温度以上で一定になった。従って、PEG-g-LCPからなる高分子ミセルは、従来の温度応答性高分子ミセルとは異なって、転移点でミセルが崩壊することなく、ミセル内部構造の規則性が大きく変化する新規な液晶高分子ミセルであると考えられる。以上のように、実施例1で得られた両親媒性液晶高分子は室温付近で液晶性を示し、所定温度で液晶-等方相転移することによって規則構造が大きく変化する。また、疎水性のメソゲン基と親水性のポリエチレングリンコールPEG鎖とを有するため、水中で安定な高分子ミセルを形成することができる。このような高分子ミセルは温度変化等によって液晶構造の配向制御が可能であり、それによる内包薬物の放出を制御できる新しい薬物放出キャリアとして用いることができる。また、これまでの液晶高分子と異なって、本発明の内容は内部が液晶状態の高分子ミセルが水に分散した水分散型液晶に関するものであり、従来の液晶が利用されている分野とは全く異なった新分野への利用も期待できる。本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。"